СПОСОБЫ ТЕРМИЧЕСКОЙ ОБРАБОТКИ СТЕКЛЯННЫХ ИЗДЕЛИЙ

1. Способ термической обработки стеклянных изделий, включающий:
выдерживание стеклянного изделия при температуре обработки, равной температуре отжига стеклянного изделия ±15°C, в течение времени выдерживания, составляющего более чем 5 мин или равного 5 мин;
1
3
3
охлаждение стеклянное изделие от температуры обработки до точки напряжения стеклянного предмета при первой скорости охлаждения CR, составляющей менее чем 0°C/мин и более чем -20°C/мин, таким образом, что плотность стеклянного изделия составляет более чем 0,003 г/см или равняется 0,003 г/см после охлаждения; и
2
2
1
охлаждение стеклянное изделие от температуры ниже точки напряжения при второй скорости охлаждения CR, причем |CR| > |CR|.
2. Способ по п. 1, в котором первая скорость охлаждения CR1 составляет от приблизительно -1°C/мин до приблизительно -10°C/мин.
3. Способ по п. 1, в котором время выдерживания составляет менее чем или равняется 15 мин.
4. Способ по п. 1, в котором температура обработки находится в интервале от температуры отжига до температуры, составляющей на 10°C более чем температура отжига.
2
5. Способ по п. 1, в котором стеклянное изделие  охлаждается при второй скорости охлаждения CR до комнатной температуры.
1
1
1
6. Способ по п. 1, дополнительно включающий начальную стадию нагревания стеклянного изделия до температуры обработки при первой скорости нагревания HR, причем |HR| > |CR|.
1
7. Способ по п. 1, в котором стеклянное изделие охлаждается при первой скорости охлаждения CR в течение от приблизительно 0,3 ч до приблизительно 3 ч.
1
8. Способ по п. 1, в котором стеклянное изделие охлаждается при первой скорости охлаждения CR от приблизительно 0,5 ч до приблизительно 1 ч.
1
9. Способ по п. 1, в котором первая скорость охлаждения CR является постоянной.
10. Способ по п. 1, в котором:
50
стеклянное изделие имеет параметр обмена K до термической обработки; и
*50
50
*50
параметр K обмена после термической обработки, причем K составляет более чем K.
11. Способ по п. 1, в котором:
стеклянное изделие имеет показатель гидролитического титрования до термической обработки; и
показатель гидролитического титрования после термической обработки, причем показатель гидролитического титрования до обработки больше, чем показатель гидролитического титрования после обработки.
3
2
12. Способ по п. 1, дополнительно включающий ионный обмен стеклянного изделия в ванне с расплавленной солью, содержащей KNO, после охлаждения при второй скорости охлаждения CR.
13. Способ по п. 12, в котором стеклянное изделие подвергается ионному обмену при температуре, составляющей менее чем или равной приблизительно 530°C.
14. Способ по п. 12, в котором:
стеклянное изделие имеет показатель гидролитического титрования до термической обработки;
показатель гидролитического титрования после термической обработки; и
послеобменный показатель гидролитического титрования после ионного обмена, причем показатель гидролитического титрования до обработки больше, чем показатель гидролитического титрования после обработки, и показатель гидролитического титрования после обработки составляет более чем послеобменный показатель гидролитического титрования.
15. Способ термической обработки стеклянных изделий, включающий:
50
выдерживание стеклянного изделия при температуре обработки, равной температуре отжига стеклянного изделия ±15°C, в течение времени выдерживания, составляющего более чем 5 мин или равного 5 мин и составляющего менее чем 15 мин или равного 15 мин, причем стеклянное изделие имеет параметр обмена K до термической обработки;
1
охлаждение стеклянное изделие от температуры обработки до точки напряжения стеклянного изделия при первой скорости охлаждения CR, составляющей менее чем 0°C/мин и более чем -20°C/мин; и
2
2
1
*50
50
*50
охлаждение стеклянное изделие от температуры ниже точки напряжения при второй скорости охлаждения CR, причем |CR| > |CR|, стеклянное изделие имеет параметр K после термической обработки, причем K составляет более чем K.
16. Способ по п. 15, в котором первая скорость охлаждения CR1 составляет от приблизительно -1°C/мин до приблизительно -10°C/мин.
17. Способ по п. 15, в котором температура обработки находится в интервале от температуры отжига до температуры, составляющей на 10°C более чем температура отжига.
1
1
1
18. Способ по п. 15, дополнительно включающий начальную стадию нагревания стеклянного изделия до температуры обработки при первой скорости нагревания HR, где |HR| > |CR|.
19. Способ по п. 15, в котором:
стеклянное изделие имеет показатель гидролитического титрования до термической обработки; и
показатель гидролитического титрования после термической обработки, причем показатель гидролитического титрования до обработки больше, чем показатель гидролитического титрования после обработки.
3
2
20. Способ по п. 15 дополнительно включающий ионный обмен стеклянного изделия в ванне с расплавленной солью, содержащей KNO, после охлаждения при второй скорости охлаждения CR.
21. Способ по п. 20, в котором стеклянное изделие подвергается ионному обмену при температуре, составляющей менее чем или равной приблизительно 530°C.
22. Способ по п. 20, в котором:
стеклянное изделие имеет показатель гидролитического титрования до термической обработки;
показатель гидролитического титрования после термической обработки; и
послеобменный показатель гидролитического титрования после ионного обмена,
причем показатель гидролитического титрования до обработки больше, чем показатель гидролитического титрования после обработки, и показатель гидролитического титрования после обработки больше, чем послеобменный показатель гидролитического титрования.